FR 2649530 A1 19910111 FR 8909120 A 19890706 -1- Brin supraconducteur multifilamentaire La présente invention concerne un brin surpraconducteur multifilamentaire. L'assemblage- d'un nombre élevé de tels brins permet d'obtenir un conducteur. Un brin est lui-même constitué par un assemblage d'un très grand nombre de filaments supraconducteurs séparés les uns des autres par un matériau de séparation non supraconducteur. Il est connu que des filaments supraconducteurs, en particulier de niobium-titane, peuvent transporter des densités de courant très élevées, de l'ordre de 10000 A/mm2 et que des conducteurs réalisés à base de ces filaments peuvent présenter de faibles pertes en régime alternatif, aux conditions suivantes. 1) que les filaments soient ultra-fins: moins de 0,2),J41 de diamètre, continus, c'est-à-dire non coupés et de section régulière, 2) que les filaments soient séparés-par un matériau capable de réduire suffisamment les effets de proximité qui se traduisent par le passage de supra-courants entre les filaments. 3) que ce matériau, séparant les filaments, soit fortement résistif pour limiter les pertes par courants induits. 4) que les filaments soient finement transposés. Il est connu actuellement de réaliser un brin supraconducteur multifilamentaire à partir d'une billette de départ constituée par une âme en alliage de niobium et de titane disposée à l'intérieur d'une matrice en alliage de cuivre et de nickel, une feuille en niobium étant interposée entre l'âme et la matrice et servant de barrière contre la diffusion du matériau de la matrice vers l'âme supraconductrice. Le brin est obtenu par étages successifs d'extrusion,de tréfilage et d'assemblage d'une mulitiplicité de tronçons coupés de l'élément obtenu après chaque opération de tréfilage. Avec les matériaux utilisés, on observe que l'espacement entre deux filaments supraconducteurs dans un brin terminé doit être supérieur à environ 0,13 y 'n pour satisfaire aux -2- conditions 2 et 3 énumérées cidessus. Cet espacement imposé réduit la proportion de supraconducteur et donc la densité de courant apparente, d'autant plus que les filaments supraconducteurs sont plus fins. s5 En pratique, il devient très pénalisant d'abaisser le diamètre des filaments en-dessous de 0,15 - 4" malgré le bénéfice important que ceci apporterait au point de vue des pertes et des densités de courant du supraconducteur seul. L'invention a pour but de réaliser un brin supraconducteur en utilisant des matériaux présentant à la fois des propriétés métallurgiques convenables pour la fabrication de filaments ultra-fins et des propriétés électriques permettant de réduire considérablement l'espacement nécessaire entre les filaments supraconducteurs, permettant ainsi d'obtenir un brin comportant un nombre accru de filaments avec un espacement réduit d'o des densités de courant apparentes fortement accrues, multipliées environ par deux et des pertes divisées environ par deux. L'invention a ainsi pour objet un brin supraconducteur multifilamentaire réalisé à partir d'ue billette de départ comprenant une âme supraconductrice en niobium ou alliage de niobium, entourée au moins d'un matériau de séparation, par étages successifs d'extrusion et de tréfilage à partir de ladite billette de départ puis d'assemblage, caractérisée en ce que ledit brin comporte de 5.105 à 5.106 filaments constitués chacun par ladite âme supraconductrice réduite à un diamètre compris entre cinquante et cent cinquante nanomètres, séparés les uns des autres d'une distance comprise entre trente et cent nanomètres, cette distance étant comblée par ledit matériau de séparation qui comporte plus de 8 % de manganèse ou de fer. Selon une réalisation particulière, ledit matériau de séparation est un alliage cuivreux comportant environ 12 % de manganèse et 2 % de nickel. Un alliage de ce type est commercialement connu sous le nom "manganin". -3- Selon une autre réalisation de l'invention, ledit matériau de séparation est au moins en partie assuré par un acier austénitique non sujet à transformation martensitique. L'invention va maintenant être décrite en se référant au dessin annexé dans lequel: La figure 1 représente une section d'une billette de départ dans une première forme de réalisation de l'invention s'appliquant en régime alternatif. La figure 2 représente une section très partielle d'un brin final supraconducteur réalisé à partir de la billette représentée fig 1. La fig 3 représente une section d'une billette de départ dans une seconde forme de réalisation de l'invention. La fig.4 représente une section très partielle d'un brin final supraconducteur réalisé à partir de la billette représentée fig 3. En se reportant à la fig 1, on voit une billette de départ 1 comportant une âme surpraconductrice 2 qui peut être en niobium ou en alliage de niobium, par exemple un alliage niobium-titane.. Cette âme est entourée de deux couches de matériau de séparation: la première couche 3 en niobium constitue une barrière anti-diffusion de faible épaisseur, la seconde couche 4 est une couche relativement épaisse d'un alliage cuivreux comportant au moins 8 % de manganèse. Les essais effectués avec le produit commercialisé sous le nom de "manganin" qui est un alliage de cuivre avec 12 % de manganèse et 2 % de nickel ont donné de bons résultats. Le rapport du diamètre extérieur, '., de la billette au diamètre de l'âme 2, est d'environ 1,5. L'épaisseur de la couche 3 étant négligeable par rapport à l'âme 2 et à la couche 4. A partir de cette billette, le brin, dont la figure 2 donne une section partielle, est réalisé selon la méthode connue par extru- sion puis tréfilage. Le fil obtenu et ensuite coupé en tronçons qui sont assemblés en grand nombre dans une gaine en cupro-nickel de -4- manière à recommencer une nouvelle fois l'opération d'extrusion puis de tréfilage. Le brin final est ainsi obtenu, par exemple, en trois étages successifs d'extrusion, et de tréfilage. le brin terminé a un diamètre compris entre 0,1 et 0,4 mm, et a de 5.10 à 5.10 filaments supraconducteurs 5 qui sont constitués par l'âme supraconductrice 2 réduite à un diamètre 04 compris entre cinquante et cent cinquante nonomètres séparés les uns des autres d'une distance e comprise entre trente et cent nanomètres. Le matériau de séparation 6 étant essentiellement constitué par le "manganin" de la couche 4, chaque filament 5 étant entouré d'une fine couche barrière 7 en niobium. Un tel brin donne de bons résultats en régime alternatif. La qualité recherchée pour réduire les effets de proximité est la présence de matériaux dont le magnéton de bohr est élevé: supérieur à quatre, et dont les spins -magnétiques sont désordonnés pour éviter les pertes par hystérésis qu'induirait le ferromagnétisme dans le cas de spins ordonnés. Ces spins magnétiques réduisent la -longueur de cohérence de l'état supraconducteur dans la:ouche 4 par diffusion magnétique. Il avait été proposé déjà, dans le cas d'une utilisation en régime lentement variable d'ajouter au cuivre de la couche extérieure 4 de 0,1 à 4 % de manganèse pour réduire les effets de proximité sur les brins composés de filaments de quelques microns, dont l'espacement était de l'ordre du micron. Dans ce cas, la teneur en manganèse doit être limitée étant donnée l'augmentation de la résistivité, défavorable à la stabilité. Dans le cas de brins destinés aux fréquences industrielles, la stabilité est acquise par la taille très réduite des filaments supraconducteurs et du brin, une résistivité élevée de la couche extérieure 4 de séparation est recherchée. Des teneurs beaucoup plus élevés en manganèse ou en matériau présentant des propriétés comparables sont alors favorables, tant pour accroître la résistivité que pour réduire les effets de proximité. Les figures 3 et 4 donnent un autre exemple de réalisation dans lequel on part d'une billette de départ 1 -5- comportant une âme supraconductrice 2 en niobium-titane entourée d'une première couche 3 en acier austénitique stable non sujet à transformation martensitique lors de l'écrouissage durant les étapes d'étirage. On utilise par exemple l'alliage suivant: Fe - 30 % Ni - 20 % Cr - C-N. On obtient ainsi une bonne ductilité, et l'absence de pertes ferromagnétiques. La résis tivité est élevée. Les essais ont montré en outre qu'un tel. matériau constituait une excellente barrière de diffusion. L'ensemble est entouré d'une seconde couche 4 en Cupro-nickel. Le rapport du diamètre extérieur,,<>, de la billette 1 au diamètre t de l'âme 2 est de l'ordre de 1,5 et le rapport de l'épaisseur ep de la couche 3 au diamètre est de l'ordre de 0,05. La figure 4 montre une section partielle du brin final de diamètre compris entre 0,1 et O,4mm, dans lequel les filaments 5- ont un diamètre O compris entre 50 et 150 nanomètres. La distance e entre les filaments 5 étant comprise entre 30 et 100 nanomètres se répartissant entre le cupro-nickel 8 et l'acier austénitique 9 d'une épaisseur ep de l'ordre de 5 nanomètres. De tels brins conviennent pour une utilisation en courant alternatif, mais aussi en courant continu, s'ils doivent supporter en régime transitoire des variations rapides du champ magnétique. -6- Revendications 1) brin supraconducteur multifilamentaire réalisé à partir d'une billette de départ comprenant une âme supraconductrice en niobium ou alliage de niobium, entourée au moins d'un matériau de séparation, par étages successifs d'extrusion et de tréfilage à partir de la dite billette de départ puis d'assemblage, caractérisé en ce que ledit brin comporte de 5. 10 à 5.10 filaments constitués chacun par ladite âme supraconductrice réduite à un diamètre compris entre cinquante et cent cinquante nanomètres, séparés les uns des autres d'une distance comprise entre trente et cent nanomètres, cette distance étant comblée par ledit matériau de séparation qui comporte plus de 8 % de manganèse ou de fer. 2) brin supraconducteur selon la revendication 1, caractérisé en ce que ledit matériau de séparation est un alliage cuivreux comportant environ 12 % de manganèse et 2 % de nickel. 3) brin supraconducteur selon la revendication 1, caractérisée en ce que ledit matériau de séparation est au moins en partie assuré par un acier austénitique non sujet à transformation martensitique.